FR 2508468 A1 19821231 FR 8112803 A 19810629 -1- La présente invention a pour objet une nouvelle com- position de matière plastique, et un filet réalisé à l'aide de ladite matière plastique. Un tel filet peut être utilisé notamment pour emballer des charges sur palettes. On sait que le transport ou la manutention d'un grand nombre de marchandises est actuellement effectué, en répartissant ou empilant ces marchandises sous forme de charges sur palettes. Afin de stabiliser les charges palettisés, il convient de les munir d'un emballage, et on a proposé à cet effet diverses solutions dont l'emballage sous film plastique ou l'emballage sous filet plastique. Un emballage particulièrement intéressant peut être réalisé sous la forme d'un filet étirable longitudinalement, l'étirage étant effectué en même temps que la pose de l'emballage sur la charge palettisée. La mise au point de compositions de matière plastique permettant la réalisation de filets étirables pour l'emballage des charges palettisées soulève de nombreuses difficultés. Il faut en effet que le filet étirable reste relati- vement léger tout en ayant une bonne résistance à la rupture et en étant extensible d'au moins 100 % à froid Il faut surtout que le filet une fois étiré conserve à la fois des propriétés de résistance mécanique et d'élasticité suffisantes pour permettre le transport et la manutention en toute sécurité des charges palettisées. Il faut enfin que la composition de matière plastique soit d'un prix de revient acceptable. On a déjà proposé, pour la réalisation de filets étirables, diverses compositions de matière plastique, notamment des compositions contenant une forte proportion de copolymère éthylène-acétate de vinyle (E V A), par exemple des compositions contenant 90 % en poids d'E V A et environ 10 % en poids de poly- propylène, ou encore de l'E V A seul Toutefois de telles com- positions, bien qu'ayant des caractéristiques d'extensibilité acceptables n'ont pas une résistance mécanique suffisante En outre le coût élevé de l'E V A grève le prix de revient de telles compositions. Le polypropylène constitue une matière première in- téressante en raison de ses bonnes propriétés de résistance -2- mécanique et de son prix de revient acceptable Toutefois les filets étirés à base de polypropylène n'ont pas une élasticité suffisante pour permettre une utilisation sous forme de filets étirables pour l'emballage des charges palettisées. On a maintenant découvert qu'il est possible de réa- liser des filets étirables pour l'emballage des charges paletti- sées avec une nouvelle composition de matière plastique à faible teneur en E V A. Cette nouvelle composition de matière plastique conte- nant en mélange de l'E V A et des polyoléfines, est caractérisée par le fait qu'elle contient de l'E V A dans une proportion ne dépassant pas 10 % en poids environ, le reste étant constitué par un mélange de polypropylène et de polyéthylène basse densité. Généralement, dans la composition de l'invention, la proportion en poids d'E V A est supérieure à 4 % environ. Selon un mode de réalisation particulier la composition de l'invention contient environ de 40 à 80 % en poids de poly- propylène, et de préférence de 45 à 75 % en poids. Une composition particulièrement préférée contient environ de 60 à 70 % en poids de polypropylène, de 30 à 40 % en poids de polyéthylène basse densité et de 4 à 10 % d'E V A. Dans la présente demande l'expression E V A désigne, sauf indications contraires, un copolymère éthylène-acétate de vinyle contenant de 15 à 20 % en poids d'acétate de vinyle. Bien entendu la teneur en E V A de la composition de l'invention peut varier en fonction de la teneur en acétate de vinyle de l'E V A utilisé. L'expression "polyéthylène basse densité" désigne un polyéthylène ayant une densité pouvant varier de 0,918 à 0,930. Il convient de noter que, dans les compositions de l'invention, le polypropylène peut être ajouté sous forme d'un copolymère polypropylènepolyéthylène ayant une faible teneur en polyéthylène, par exemple une teneur inférieure ou égale à 10 % en poids. La composition de matière plastique de l'invention trouve une application particulièrement intéressante dans le domaine des filets étirables utilisés pour l'emballage des charges palettisées Ces filets font partie de l'invention. De tels filets, dont les mailles sont de préférence carrées ou rectangulaires, peuvent être fabriqués selon les -3 - procédés connus, notamment à l'aide d'une machine comportant deux filières d'extrusion mobiles l'une par rapport à l'autre telles que celle décrite dans le brevet français N 01 303 014. Pour la réalisation de ces filets on peut également utiliser les procédés et les machines décrits dans les brevets français 71 45140 et son addition 72 39700, 1 601 465, 1 600 202, 71.40270, ou encore dans le brevet français no 1 310 478 et sa première addition n'80 076. Pour réaliser le filet de l'invention, on mélange et homogénéise les polymères utilisés comme matière première, puis on soumet le mélange homogène, sous forme d'une composition ramollie, à l'extrusion selon les procédés qui viennent d'être mentionnés. De préférence les filets étirables d'emballage pour charges palettisées de l'invention présentent les caractéris- tiques suivantes: a) dimension des mailles: espacement des brins longitudinaux: 1,5 3 cm espacement des brins transversaux: 5 6 cm b) section des brins longitudinaux: 0,3 0,6 mm 2 c) section des brins transversaux: 0,2 0,4 mm 2 d) largeur du filet: 45 55 cm e) poids au m 2: 20 30 g/m 2 -f) extensibilité des brins longitudinaux: supérieure à 100 % g) extensibilité des brins transversaux: supérieure à 400 % h) résistance à la rupture du filet (sens longitudinal: supérieure à 20 kgf. L'invention a également pour objet l'application des filets étirables de l'invention à l'emballage des charges pa- lettisées. Pour réaliser l'emballage de charges palettisées à l'aide du filet de l'invention, on utilise les procédés et machines bien connus utilisés pour l'emballage à l'aide de filets ou de films étirables Un tel emballage peut être réalisé, selon les cas, soit en disposant à différentes hauteurs des bandes de filet, soit en enroulant le filet en spirale autour de la charge. L'invention a également pour objet les filets étirés mis en place sur des charges paletisées. -4- Les exemples suivants illustrent l'invention sans toutefois la limiter. Dans ces exemples on utilise comme matière première de départ: le copolymère polypropylène-polyéthylene à 9 % de polyethylène vendu sous la désignation commerciale Propathène par la Société I C I. le polyethylène basse densité vendu sous la dénomina- tion commerciale CARLONA par la Société SHELL. l'E V A sous la forme d'un copolymère éthylène-vinyl- acétate à 18 % en poids d'acétate de vinyle. Dans les exemples de compositions, les pourcentages sont exprimés en-poids. EXEMPLE 1 On réalise un mélange ayant la composition suivante: Prbpathène 71,4 % Carlona 23,8 % E V A 4,8 % Apres homogénéisation on fabrique selon le procédé du brevet français 1 303 014 un filet présentant les caractéris- tiques suivantes: largeur: 50 cm espacement des brins longitudinaux: 2,7 cm espacement des brins transversaux: 5,5 cm Section des brins longitudinaux: 0,5 mm 2 Section des brins transversaux: 0,3 mm 2 poids au m 2: 29 g/m 2 allongement à 15 kg de charge: 75 % allongement résiduel après relâchement de la contrainte: 55 %. résistance à la rupture: 23,5 kgf EXEMPLE 2 On a réalisé un filet ayant les mêmes caractéristiques de dimensions que celui de l'exemple 1 avec le mélange de matié- res plastiques ayant la composition suivante (en %): Propathène 67,6 Carlona 27 E V A 5,4 Caractéristiques: poids /m 2: 27 g -5- allongement du filet à 15 kg de charge: 90 % allongement résiduel après relâchement de la contrainte: 65 %. résistance à la rupture: 26,5 kgf EXEMPLE 3 On a réalisé un filet analogue à celui de l'exemple 1 avec un mélange de matières plastiques ayant la composition suivante (en %): Propathene 62,5 Carlona 31,25 E V A 6,25 Caractéristiques: poids au m 2: 24 g allongement à 15 kg de charge: 85 % allongement résiduel après relâchement de la contrainte: 60 %. résistance à la rupture: 23 kgf. EXEMPLE 4 On a réalisé un filet analogue à celui de l'exemple 1 avec le mélange suivant (composition en %): Propathène 69,7 % Carlona 23,3 % E V A 7 % Caractéristiques: poids au m 2: 28 g allongement à 15 kg de charge: 90 % allongement résiduel après relâchement de la contrainte: 70 % résistance à la rupture: 25 kgf. EXEMPLE 5 On a réalisé un filet analogue à celui de l'exemple 1 avec le mélange ayant la composition suivante (en %): Propathène 45,5 Carlona 45,5 E V A 9 Caractéristiques: poids au m 2: 29 g allongement à 15 kg de charge 73,5 % allongement résiduel après relâchement de la contrainte: 43,5 %. résistance à la rupture: 22,5 kgf. -6- EXEMPLE 6 On a réalisé un filet analogue à celui de l'exemple 1 avec le mélange ayant la composition suivante (en %): Propathène 62,5 Carlona 31,25 E V A 6,25 Caractéristiques: poids au m 2: 28 g allongement à 15 kg de charge: 77 % allongement résiduel: 52 % Résistance à la rupture: 24 kgf. -7- REVENDICATIONS 1 Composition de matière plastique contenant en mélange de 1 'EV A et des polyoléfines, caractérisée par le fait qu'elle contient de l'E V A dans une proportion ne dépassant pas 10 % en poids environ, le reste étant constitué par un mélange de polypropylène et de polyéthylène basse densité. 2 Composition selon la revendication 1, caractérisée par le fait que la proportion d'E V A est supérieure à 4 % en- viron. 3 Composition selon l'une quelconque des revendica- tions 1 et 2, caractérisée par le fait que 1 'E V A contient de 15 à 20 % d'acétate de vinyle. 4 Composition selon l'une quelconque des revendica- tions précédentes, caractérisée par le fait qu'elle contient en- viron de 40 à 80 % en poids de polypropylene. Composition selon la revendication 4, caractérisée par le fait qu'elle contient de 45 à 75 % en poids de polypro- pylene. 6 Composition selon l'une quelconque des revendi- cations précédentes, caractérisée par le fait qu'elle contient de à 70 % en poids de polypropylene, de 30 à 40 % en poids de polyéthylene basse densité et de 4 à 10 % d'E V A. 7 Filet étirable, caractérisé par le fait qu'il est réalisé en une composition telle que définie dans l'une quel- conque des revendications précédentes. 8 Application des filets de la revendication 7 à l'emballage des charges palettisées. 9 Filet étiré, mis en place sur une charge palettisée, caractérisé par le fait qu'il est réalisé à l'aide d'une com- position telle que définie dans l'une quelconque des revendi- cations 1 à 6.